(57)【要約】【課題】カブリの増大や定着性の劣化等の不具合が生じることがなく、転写性の向上、感光体フィルミングの防止、追従性の向上、ゴーストの改善、及び耐久性の向上を図るとともに、冷却された混練物の粉砕性の向上により効率よく製造することの可能な電子写真用トナー及びその製造方法を提供すること。【解決手段】結着樹脂、着色剤、及びシリコーンオイル処理されたシリカ粒子叉は酸化チタンを含む混合物を混練して得た組成物を粉砕および分級することにより製造され、前記シリカ粒子叉は酸化チタンの添加量が０．１〜５質量％であり、前記シリカ粒子の粒径が５〜１００ｎｍであり、前記酸化チタン粒子の粒径が１５〜１００ｎｍであり、前記シリコーンオイルの処理量がシリカ粒子叉は酸化チタンの量に対して２〜２０質量％であることを特徴とする。【選択図】  図１
2007093881.tif 000002
【特許請求の範囲】
【請求項１】
結着樹脂、着色剤、及びシリコーンオイル処理されたシリカ粒子を含む混合物を混練して得た組成物を粉砕および分級することにより製造され、前記シリカ粒子の添加量が０．１〜５質量％であり、前記シリカ粒子の粒径が５〜１００ｎｍであり、前記シリコーンオイルの処理量がシリカ粒子の量に対して２〜２０質量％であることを特徴とする電子写真用トナー。
【請求項２】
結着樹脂、着色剤、及びシリコーンオイル処理された酸化チタン粒子を含む混合物を混練して得た組成物を粉砕および分級することにより製造され、前記酸化チタン粒子の添加量が０．１〜５質量％であり、前記酸化チタン粒子の粒径が１５〜１００ｎｍであり、前記シリコーンオイルの処理量が酸化チタン粒子の量に対して２〜２０質量％であることを特徴とする電子写真用トナー。
【請求項３】
前記結着樹脂がポリエステル樹脂であることを特徴とする請求項１又は２に記載の電子写真用トナー。
【請求項４】
結着樹脂、着色剤、及びシリコーンオイル処理されたシリカ粒子からなる粉砕助剤を含む混合物を混練する工程、
前記混練して得た組成物を粉砕する工程、及び
前記粉砕された組成物を分級する工程
を具備し、
前記シリカ粒子の添加量が０．１〜５質量％であり、前記シリカ粒子の粒径が５〜１００ｎｍであり、前記シリコーンオイルの処理量がシリカ粒子の量に対して２〜２０質量％であることを特徴とする電子写真用トナーの製造方法。
【請求項５】
結着樹脂、着色剤、及びシリコーンオイル処理された酸化チタン粒子からなる粉砕助剤を含む混合物を混練する工程、
前記混練して得た組成物を粉砕する工程、及び
前記粉砕された組成物を分級する工程
を具備し、
前記酸化チタン粒子の添加量が０．１〜５質量％であり、前記酸化チタン粒子の粒径が１５〜１００ｎｍであり、前記シリコーンオイルの処理量が酸化チタン粒子の量に対して２〜２０質量％であることを特徴とする電子写真用トナーの製造方法。
【請求項６】
前記結着樹脂がポリエステル樹脂であることを特徴とする請求項４又は５に記載の電子写真用トナーの製造方法。
【発明の詳細な説明】
【技術分野】
【０００１】
本発明は、電子写真用トナー及びその製造方法に係り、特に、シリコーンオイル処理された無機微粒子を含む電子写真用トナー及びその製造方法に関する。
【背景技術】
【０００２】
一般に、電子写真用トナーは、着色剤、結着樹脂、荷電制御剤、及び離型剤を含む原料混合物を溶融混練し、粉砕し、分級することにより製造される。このような製造方法において、溶融混練物を冷却した後、粉砕する場合、冷却された混練物は非常に硬く、粉砕されにくく、粉砕に長時間を要していた。
【０００３】
そのため、冷却された混練物の粉砕性を向上させるために、原料混合物に粉砕助剤を添加することが行われている。粉砕助剤としては、例えば、有機化合物やその金属塩を用いることが提案されている（特許文献１参照）。
【０００４】
しかし、このような有機化合物やその金属塩を原料混合物に添加すると、確かに粉砕性は向上するものの、カブリの増大や定着性の劣化等の不具合が生じてしまう。
【０００５】
一方、トナーの透明性や定着性を改善するために、シリカを内部添加することが知られている（特許文献２参照）が、単にシリカを内部添加することによっては、冷却された混練物の粉砕性の向上を図ることはできないばかりか、従来シリカを外部添加することによって得られていた転写性の向上、感光体フィルミングの防止といった効果を得ることはできない。
【特許文献１】特開平５−２２４４６３号公報
【特許文献２】特開２００５−１７６６０号公報
【発明の開示】
【発明が解決しようとする課題】
【０００６】
本発明は、以上の事情の下になされ、カブリの増大や定着性の劣化等の不具合が生じることがなく、転写性の向上、感光体フィルミングの防止、追従性の向上、ゴーストの改善、及び耐久性の向上を図るとともに、冷却された混練物の粉砕性の向上により効率よく製造することの可能な電子写真用トナー及びその製造方法を提供することを目的とする。
【課題を解決するための手段】
【０００７】
上記課題を解決するため、第１の発明は、結着樹脂、着色剤、及びシリコーンオイル処理されたシリカ粒子を含む混合物を混練して得た組成物を粉砕および分級することにより製造され、前記シリカ粒子の添加量が０．１〜５質量％であり、前記シリカ粒子の粒径が５〜１００ｎｍであり、前記シリコーンオイルの処理量がシリカ粒子の量に対して２〜２０質量％であることを特徴とする電子写真用トナーを提供する。
【０００８】
第２の発明は、結着樹脂、着色剤、及びシリコーンオイル処理された酸化チタン粒子を含む混合物を混練して得た組成物を粉砕および分級することにより製造され、前記酸化チタン粒子の添加量が０．１〜５質量％であり、前記酸化チタン粒子の粒径が１５〜１００ｎｍであり、前記シリコーンオイルの処理量が酸化チタン粒子の量に対して２〜２０質量％であることを特徴とする電子写真用トナーを提供する。
【０００９】
第３の発明は、結着樹脂、着色剤、及びシリコーンオイル処理されたシリカ粒子からなる粉砕助剤を含む混合物を混練する工程、前記混練して得た組成物を粉砕する工程、及び
前記粉砕された組成物を分級する工程を具備し、前記シリカ粒子の添加量が０．１〜５質量％であり、前記シリカ粒子の粒径が５〜１００ｎｍであり、前記シリコーンオイルの処理量がシリカ粒子の量に対して２〜２０質量％であることを特徴とする電子写真用トナーの製造方法を提供する。
【００１０】
第４の発明は、結着樹脂、着色剤、及びシリコーンオイル処理された酸化チタン粒子からなる粉砕助剤を含む混合物を混練する工程、前記混練して得た組成物を粉砕する工程、及び前記粉砕された組成物を分級する工程を具備し、前記酸化チタン粒子の添加量が０．１〜５質量％であり、前記酸化チタン粒子の粒径が１５〜１００ｎｍであり、前記シリコーンオイルの処理量が酸化チタン粒子の量に対して２〜２０質量％であることを特徴とする電子写真用トナーの製造方法を提供する。
【００１１】
以上の第１〜第４の発明において、結着樹脂は、ポリエステル樹脂であることが望ましい。
【発明の効果】
【００１２】
第１及び第３の発明によると、シリコーンオイル処理されたシリカ粒子が原料混合物中に含まれているため、粉砕工程における粉砕性が向上するとともに、粉砕による破断がシリカとシリコーンオイルとの界面で生ずるため、粉砕後のトナー表面にシリコーンオイル処理したシリカが顕在化し、これが外部添加したシリコーンオイル処理シリカと同様の機能を発揮する。即ち、転写性の向上、及び感光体フィルミング防止効果が発揮される。
【００１３】
また、第２及び第４の発明によると、シリコーンオイル処理された酸化チタン粒子が原料混合物中に含まれているため、粉砕工程における粉砕性が向上するとともに、粉砕による破断が酸化チタンとシリコーンオイルとの界面で生ずるため、粉砕後のトナー表面にシリコーンオイル処理した酸化チタンが顕在化し、これが外部添加したシリコーンオイル処理酸化チタンと同様の機能を発揮する。即ち、追従性の向上、及びゴーストの改善効果が発揮される。
【発明を実施するための最良の形態】
【００１４】
以下、図面を参照して、発明を実施するための最良の形態について説明する。
【００１５】
本発明の第１の実施形態に係る電子写真用トナーは、結着樹脂、着色剤、及びシリコーンオイル処理されたシリカ粒子を含む混合物を混練して得た組成物を粉砕および分級することにより製造されたことを特徴とする。
【００１６】
結着樹脂、着色剤、荷電制御剤、及びシリコーンオイル処理されたシリカ粒子を含むトナー原料は、最初に、混合機により混合される。混合機としては、ヘンシェルミキサー、スーパーミキサー、Ｖ型ブレンダー、ナウターミキサー等、任意のものを用いることが出来る。
【００１７】
原料混合物は、次いで混練機に供給され、そこで溶融混練される。混練機としては、二軸押出し混練機及び単軸押出し混練機等の押出し混練機、連続式２本ロールミル、連続式３本ロールミル及びバッチ式ロールミル等のオープンロール型混練機等、任意の型のものを用いることができる。
【００１８】
混練機からの溶融混練物は、通常、トナーの製造に用いられる方法に従って、冷却され、粉砕され、所定の粒度に分級されて、電子写真用トナーが得られる。冷却手段、粉砕手段及び分級手段は、特に限定されず、通常トナーの製造に用いられるものを採用することが出来る。例えば、冷却は、圧延や空気流の吹き付けによる冷却手段を用いることができ、粉砕は、衝突板式粉砕機等の気流粉砕機を用いることができ、分級は、様々な気流分級機を用いることができる。
【００１９】
シリカ粒子の添加量は、トナー全体の０．１〜５質量％であり、好ましくは０．５〜３質量％である。シリカ粒子の添加量が０．１質量％未満では、シリカ粒子の添加の効果である、粉砕性の改善、転写性の改善及び感光体フィルミング防止の効果が得られず、シリカ粒子の添加量が５質量％を越えると、感光体フィルミングが生じてしまう。
【００２０】
添加されるシリカ粒子の粒径は、５〜１００ｎｍであり、好ましくは７〜４０ｎｍである。シリカ粒子の粒径は、５ｎｍ未満のものは得にくく、取り扱いが困難となり、１００ｎｍを越えると、トナーの耐久性が低下する。
【００２１】
シリコーンオイルの処理量は、シリカ粒子の量に対して２〜２０質量％であり、好ましくは５〜１５質量％である。シリコーンオイルの処理量が２質量％未満では、粉砕性の改善、転写性の改善及び感光体フィルミング防止の効果が得られず、しかも耐久性が低下してしまう。
【００２２】
シリコーンオイルとしては、ジメチルシリコーンオイル、メチルフェニルシリコーンオイル、メチルハイドロジェンシリコーンオイル、アミノ変性シリコーンオイル、カルボキシル変性シリコーンオイル、アルキル変性シリコーンオイル、フッ素変性シリコーンオイル等を用いることができる。
【００２３】
以上説明したトナーの製造プロセスでは、図１に示すように、溶融混練物１中にシリコーンオイル２により処理されたシリカ粒子３が含まれているため、溶融混練物１を冷却した後、粉砕すると、シリコーンオイル２により処理されたシリカ粒子３が粉砕助剤として作用し、短時間で効率よく粉砕が可能である。
【００２４】
この場合、粉砕による破断がシリカ３とシリコーンオイル２との界面で生ずるため、粉砕後のトナー表面にシリコーンオイル処理したシリカが露出することになる。このように表面にシリカが露出することにより、粉砕及び分級後にシリコーンオイル処理シリカを外部添加した場合と同様のトナーが得られ、その結果、シリカは、外部添加されたシリコーンオイル処理シリカと同様の機能を発揮する。即ち、転写性に優れ、感光体フィルミング防止効果が顕著に発揮される電子写真用トナーが得られる。
【００２５】
本発明の第２の実施形態に係る電子写真用トナーは、結着樹脂、着色剤、及びシリコーンオイル処理された酸化チタン粒子を含む混合物を混練して得たことを特徴とする。この電子写真用トナーは、上述した第１の実施形態に係る電子写真用トナーと同様の製造プロセスで製造され得る。
【００２６】
酸化チタン粒子の添加量は、トナー全体の０．１〜５質量％であり、好ましくは０．５〜４質量％である。酸化チタン粒子の添加量が０．１質量％未満では、酸化チタン粒子の添加の効果である、粉砕性の改善、追従性及びゴーストの改善の効果が得られず、酸化チタン粒子の添加量が５質量％を越えると、耐久性が低下してしまう。
【００２７】
添加される酸化チタン粒子の粒径は、１５〜１００ｎｍであり、好ましくは１５〜５０ｎｍ、である。酸化チタン粒子の粒径は、１５ｎｍ未満のものは得にくく、１００ｎｍを越えると、追従性、ゴースト及び耐久性の改善の効果が得られない。
【００２８】
シリコーンオイルの処理量は、酸化チタン粒子の量に対して２〜２０質量％であり、好ましくは５〜１５質量％である。シリコーンオイルの処理量が２質量％未満では、粉砕性、追従性、ゴースト及び耐久性の改善の効果が得られず、２０質量％を越えると、耐久性が低下してしまう。
【００２９】
本発明の第２の実施形態に係る電子写真用トナーもまた、上述した第１の実施形態に係る電子写真用トナーと同様の作用で、同様の効果を発揮する。即ち、溶融混練物を冷却した後、粉砕すると、シリコーンオイル処理された酸化チタン粒子が粉砕助剤として作用し、短時間で効率よく粉砕が可能である。粉砕による破断が酸化チタンとシリコーンオイルとの界面で生ずるため、粉砕後のトナー表面にシリコーンオイル処理した酸化チタンが露出することになる。このように表面に酸化チタンが露出することにより、粉砕及び分級後にシリコーンオイル処理酸化チタンを外部添加した場合と同様のトナーが得られ、その結果、酸化チタンは、外部添加されたシリコーンオイル処理酸化チタンと同様の機能を発揮する。即ち、追従性、ゴースト及び耐久性の改善効果が顕著に発揮される電子写真用トナーが得られる。
【００３０】
なお、添加される酸化チタンとしては、ルチル型、アナターゼ型のいずれの結晶型のものでもよい。  
以上説明した本発明の各実施形態に係る電子写真用トナーに使用可能な結着樹脂としては、公知のものを含む広い範囲から選択することができる。具体的には、ポリスチレン、スチレン−アクリル酸エステル共重合体、スチレン−メタクリル酸共重合体、およびスチレン−ブタジエン共重合体などのスチレン系樹脂をはじめ、飽和ポリエステル樹脂、不飽和ポリエステル樹脂、エポキシ樹脂、フェノール樹脂、クマロン樹脂、キシレン樹脂、塩化ビニル樹脂、ポリオレフィン樹脂などが例示でき、これらの樹脂を二種類以上組み合わせて用いてもよい。なお、これらの樹脂のうち、ポリエステル系樹脂が好ましい。
【００３１】
本発明の各実施形態に係る電子写真用トナーは、結着樹脂、着色剤、及びシリコーンオイル処理されたシリカ粒子又は酸化チタン粒子以外に、荷電制御剤及び離型材を含むことができる。荷電制御剤及び離型剤としては、通常、電子写真用トナーに使用される任意のものを使用可能である。
【００３２】
以下に、本発明の実施例及び比較例について説明する。
【００３３】
実施例１
架橋ポリエステル樹脂（軟化点１４１℃、ガラス転移点６２℃）９２質量％、着色剤              （Ｃ．Ｉピグメントレッド  ５７：１）３質量％、離型剤（三洋化成社製  ビスコール６６０Ｐ）３質量％、帯電制御剤（オリエント化学社製  Ｅ−８４）０．１質量％、及び粉砕助剤（シリコーンオイル処理されたシリカ）１質量％をヘンシェルミキサー（三井鉱山社製）により予備混合した。
【００３４】
なお、シリカのシリコーンオイル処理は、２０リットルのヘンシェルミキサー（三井鉱山製）に２．３Ｋｇのシリカ：日本アエロジル社製  ＯＸ-３００とジメチルシリコーンオイル：信越化学社製  ＫＦ９６−５００ＣＳ（動粘度５cm2/S）４６ｇを投入し強撹拌羽根で３０m/sの周速で高速撹拌することにより行い、２．０質量％のシリコーンオイルで処理された粒径７．０ｎｍのシリカを得た。
【００３５】
得られた原料混合物を二軸押出混練機により溶融混練した。その後、溶融混練物を冷却し、衝突板式粉砕機（日本ニューマチック工業社製「ＩＤＳ−２」）にて質量平均粒径８．８μｍに粉砕した。粉砕に用いた圧縮気体供給圧は、６．３Ｎｍ３／ｍｉｎ、粉砕に供した混練物の供給量は、６．０ｋｇ／ｈｒであった。
【００３６】
なお、混練物の供給量は、所定の質量平均粒径のトナーを得るために要する量であって、粉砕性を示し、この値が多いほど粉砕性が良好であることを示す。
【００３７】
粉砕した後、分級機（日本ニューマチック工業社製「ＤＳＸ−２」で分級して、質量平均粒径９．０μｍのマゼンタ色トナーを得た。
【００３８】
実施例２〜８、比較例１〜６
以上と同様の手順で、シリカの添加量、シリカの粒径、シリコーンオイル処理量、粉砕に供される混練物の供給量、及び粉砕後のトナーの粒径を種々変化させて、合計１４種のトナーサンプルを得た。
【００３９】
なお、実施例２、５〜８、比較例１、２、５、６のシリカには、上記実施例１と同じＯＸ-３００を用いたが、実施例３では、日本アエロジル社製  ＯＸ-５０を、実施例４では、日本アエロジル社製  ＯＸ-３０を、また、比較例３では、日本シリカ工業社製  Ｎｉｐｓｉｌ−ＳＳ５０Ｆを、比較例４では、日本シリカ工業社製  Ｎｉｐｓｉｌ−ＳＳ５０Ａをそれぞれ用いた。
【００４０】
また、シリカのシリコーンオイル処理については、２．３Ｋｇのシリカに対してジメチルシリコーンオイル２３ｇの場合が１質量％処理であることを基準にして種々の割合に調整した。
【００４１】
これらのトナーサンプルについて、転写性、感光体フィルミング、及び耐久性についての画像評価を行った。試験方法及び評価基準は、下記の通りである。
【００４２】
（転写性）
非磁性一成分現像装置「カシオページプレストＮ−５」（カシオ計算機社製：カラープリンタＡ４横／毎分２９枚機）にトナーを装填し、通常の環境（２５℃、５０％ＲＨ）の下で、ベタ画像を印字している途中でフロント扉を開けることにより印字を強制終了させ、その時のＯＰＣドラム上の転写残トナーをメンディングテープに写しとり、目視にて比較判定し、転写性を評価する。評価基準は、以下の通りである。
【００４３】
◎：転写残トナーが非常に少ない
○：転写残トナーが少ない
△：転写残トナーがやや多い
×：転写残トナーが多い
（耐久性）
上記非磁性一成分現像装置にトナーを実装し、通常の環境（２５℃、５０％ＲＨ）の下で、印字率５％の画像を連続印字し、１０００枚（Ａ４サイズ普通紙）印字した後の白スジの有無により耐久性を評価した。評価基準は、下記の通りである。
【００４４】
○：白スジ発生なし
△：白スジを数本確認できる
×：白スジを瞬時に確認できる
（感光体フィルミング）
上記非磁性一成分現像装置を用い、１０００枚（Ａ４サイズ普通紙）印刷した後の感光体表面のフィルミングの有無により感光体フィルミングを評価した。評価基準は、下記の通りである。
【００４５】
◎：殆ど発生しない
○：ほぼ発生しない
△：発生するが軽微
×：使用不可能 
以上の基準で評価した結果を下記表１に示す。
【表１】
2007093881.tif 000003
【００４６】
上記表１から、シリコーンオイル処理されたシリカ粒子を含み、シリカ粒子の添加量が０．１〜５質量％であり、シリカ粒子の粒径が５〜１００ｎｍであり、シリコーンオイルの処理量がシリカ粒子の量に対して２〜２０質量％である実施例１〜８に係るトナーは、いずれも粉砕性が向上しているとともに、転写性の向上及び感光体フィルミング防止効果を示すことがわかる。
【００４７】
これに対し、シリカ添加量が５質量％を越えると（比較例１）、感光体フィルミングが発生し、シリカ添加量が０．１質量％未満では（比較例２）、粉砕性が低下し、感光体フィルミングが発生し、転写性が低下している。また、シリカ粒子の粒径が１００ｎｍを越えると（比較例３，４）、耐久性が低下している。更に、シリコーンオイルの処理量がシリカ粒子の量に対して２質量％未満では（比較例５）、粉砕性が低下するとともに、転写性、感光体フィルミング、及び耐久性のいずれにおいても性能は劣っており、２０質量％を越えると（比較例６）、耐久性が低下している。
【００４８】
実施例９
架橋ポリエステル樹脂（軟化点１４１℃、ガラス転移点６２℃）９２質量％、着色剤              （Ｃ．Ｉピグメントレッド  ５７：１）３質量％、離型剤（三洋化成社製  ビスコール６６０Ｐ）３質量％、帯電制御剤（オリエント化学社製  Ｅ−８４）０．１質量％、及び粉砕助剤（シリコーンオイル処理された酸化チタン）１質量％をヘンシェルミキサー（三井鉱山社製）により予備混合した。
【００４９】
なお、酸化チタンのシリコーンオイル処理は、２０リットルのヘンシェルミキサー（三井鉱山製）に２．３Ｋｇの酸化チタン：テイカ社製  ＭＴ−１５０Ｗとジメチルシリコーンオイル：信越化学社製  ＫＦ９６−５００ＣＳ（動粘度５cm2/S）４６ｇを投入し強撹拌羽根で３０m/sの周速で高速撹拌することにより行い、２．０質量％のシリコーンオイルで処理された粒径７．０ｎｍの酸化チタンを得た。
【００５０】
得られた原料混合物を二軸押出混練機により溶融混練した。その後、溶融混練物を冷却し、衝突板式粉砕機（日本ニューマチック工業社製「ＩＤＳ−２」）にて質量平均粒径８．８μｍに粉砕した。粉砕に用いた圧縮気体供給圧は、６．３Ｎｍ３／ｍｉｎ、粉砕に供した混練物の供給量は、６．０ｋｇ／ｈｒであった。
【００５１】
粉砕した後、分級機（日本ニューマチック工業社製「ＤＳＸ−２」で分級して、質量平均粒径９．０μｍのマゼンタ色トナーを得た。
【００５２】
実施例１０〜１７、比較例７〜１１
以上と同様の手順で、酸化チタンの添加量、酸化チタンの粒径、シリコーンオイル処理量、粉砕に供される混練物の供給量、及び粉砕後のトナーの粒径を種々変化させて、合計１４種のトナーサンプルを得た。
【００５３】
なお、実施例１０、１４〜１７、比較例７、８、１０、１１の酸化チタンには、上記実施例９と同じＭＴ−１５０Ｗを用いたが、実施例１１では、テイカ社製  ＭＴ−５００ＳＡＳを、実施例１２では、テイカ社製  ＭＴ−６００Ｂを、実施例１３では、富士チタン社製  ＴＡＦ−５２０Ｊを、また、比較例９では、テイカ社製  ＪＲをそれぞれ用いた。
【００５４】
また、酸化チタンのシリコーンオイル処理については、２．３Ｋｇの酸化チタンに対してジメチルシリコーンオイル２３ｇの場合が１質量％処理であることを基準にして種々の割合に調整した。
【００５５】
これらのトナーサンプルについてカラープリンター「スピーディア：Ｖ２」（カシオ計算機製）にて印刷試験を行い、追従性、ゴースト、及び耐久性についての画像評価を行った。追従性及びゴーストの試験方法及び評価基準は、下記の通りである。耐久性は、上記した通りである。
【００５６】
（ゴースト）
所定の文字チャートを印字し、印字方向の下流側の非印字部に先の文字が印字されるかどうかを以下の基準により目視で判断した。
【００５７】
◎：ゴーストは全く発生していない。
【００５８】
○：軽微なゴーストが発生しているものの、良好な画像である。
【００５９】
△：ゴーストが発生し、実用上好ましくない画像である。
【００６０】
×：ゴーストが顕著に発生し、不良画像である。
【００６１】
（追従性）
１０℃、２０％の低温低湿環境で、低濃度で１，０００枚以上を連続印字した後、ベタ画像を３枚連続してとり、画像欠陥がないかどうかを確認した。
【００６２】
○：画像欠陥の全くないもの。
【００６３】
△：多少濃度むらが発生するものの問題ないレベルのもの。
【００６４】
×：ベタ画像が再現できない（トナー 追従性 がない）もの。
【表２】
2007093881.tif 000004
【００６５】
上記表２から、シリコーンオイル処理された酸化チタン粒子を含み、酸化チタン粒子の添加量が０．１〜５質量％であり、酸化チタン粒子の粒径が１５〜１００ｎｍであり、シリコーンオイルの処理量が酸化チタン粒子の量に対して２〜２０質量％である実施例９〜１７に係るトナーは、いずれも粉砕性が向上しているとともに、追従性の向上、ゴースト防止効果、及び耐久性に優れていることがわかる。
【００６６】
これに対し、酸化チタン添加量が５質量％を越えると（比較例７）、耐久性が低下し、酸化チタン添加量が０．１質量％未満では（比較例８）、粉砕性が低下し、追従性及びゴースト防止効果が低下している。また、酸化チタン粒子の粒径が１００ｎｍを越えると（比較例９）、追従性、ゴースト防止、及び耐久性のいずれもが低下している。更に、シリコーンオイルの処理量が酸化チタン粒子の量に対して２質量％未満では（比較例１０）、粉砕性が低下するとともに、追従性、ゴースト防止、及び耐久性のいずれにおいても性能は劣っており、２０質量％を越えると（比較例１１）、耐久性が低下している。
【図面の簡単な説明】
【００６７】
【図１】本発明の一実施形態に係る電子写真用トナーの製造過程における混練物を示す図である。
【符号の説明】
【００６８】
１・・・溶融混練物、２…シリコーンオイル、３…シリカ粒子。
【図１】
2007093881.tif 000005